(57)【要約】【課題】従来の有機チタン化合物と同等の硬化性を有し、かつ該有機チタン化合物を配合した湿気硬化型組成物の硬化性が良好で、さらに充填剤を未配合とした該湿気硬化型組成物が硬化した際、透明性が高い弾性固体物を与える新規有機チタン化合物、及び該有機チタン化合物を硬化触媒として含有し硬化してエラストマーを与える室温硬化性オルガノポリシロキサン組成物等の湿気硬化型組成物、該組成物を硬化して得られる成形体などを提供する。【解決手段】下記構造式（１）で示される加水分解性基を分子中に少なくとも１つ含むものである有機チタン化合物。    −Ｏ−Ｅ−Ｓｉ（Ｒ）3          （１）（式中、Ｅは炭素原子数１〜４のアルキレン基であり、Ｒは炭素原子数１〜４のアルキル基である。）【選択図】なし【特許請求の範囲】
【請求項１】
下記構造式（１）で示される加水分解性基を分子中に少なくとも１つ含むものである有機チタン化合物。
−Ｏ−Ｅ−Ｓｉ（Ｒ）3          （１）
（式中、Ｅは炭素原子数１〜４のアルキレン基であり、Ｒは炭素原子数１〜４のアルキル基である。）
【請求項２】
下記一般式（２）、（３）、（４）又は（５）のいずれかで示される請求項１に記載の有機チタン化合物。
Ｔｉ［ＯＲ1］x1［ＯＲ2］y1          （２）
Ｔｉ［Ｃ6Ｈ9Ｏ3］x2［ＯＲ2］y2          （３）
Ｔｉ［Ｃ5Ｈ7Ｏ2］x2［ＯＲ2］y2          （４）
Ｔｉ［Ｃ8Ｈ17Ｏ2］x2［ＯＲ2］y2          （５）
［式中、Ｒ1は炭素原子数１〜６の１価炭化水素基である。Ｒ2は下記一般式（６）
−Ｅ−Ｓｉ（Ｒ）3          （６）
（式中、Ｅは炭素原子数１〜４のアルキレン基であり、Ｒは炭素原子数１〜４のアルキル基である。）
で示されるトリアルキルシリル置換アルキル基である。ｘ１は平均値０〜３であり、ｙ１は平均値１〜４であり、且つｘ１＋ｙ１は４である。ｘ２は平均値１〜３であり、ｙ２は平均値１〜３であり、且つｘ２＋ｙ２は４である。］
【請求項３】
湿気硬化型組成物の硬化触媒用である請求項１又は２に記載の有機チタン化合物。
【請求項４】
請求項３に記載の有機チタン化合物を含有し、湿気にて硬化してエラストマーを与えるものである湿気硬化型組成物。
【請求項５】
分子中に珪素と結合したヒドロキシル基又はアルコキシ基を２個以上有する高分子材料及びオルガノオキシシラン硬化剤を含有するものである請求項４に記載の湿気硬化型組成物。
【請求項６】
分子中に珪素と結合したヒドロキシル基又はアルコキシ基を２個以上有する高分子材料が、分子中に珪素と結合したヒドロキシル基又はアルコキシ基を２個以上有するオルガノポリシロキサンである請求項５に記載の湿気硬化型組成物。
【請求項７】
さらに、フィラーを含有するものである請求項５又は６に記載の湿気硬化型組成物。
【請求項８】
上記請求項４〜７のいずれか１項に記載の組成物の硬化物を有する電気電子部品。
【請求項９】
上記請求項４〜７のいずれか１項に記載の組成物の硬化物からなる建築用シーラント。
【請求項１０】
上記請求項４〜７のいずれか１項に記載の組成物の硬化物からなる自動車用オイルシール。
【発明の詳細な説明】
【技術分野】
【０００１】
本発明は、新規有機チタン化合物、該有機チタン化合物を触媒として用いた湿気硬化型組成物、及び該組成物を硬化して得られる成形体等に関する。
【背景技術】
【０００２】
空気中の水分と接触すると、縮合反応により弾性固体物に硬化するオルガノシロキサン組成物は周知である。このような組成物は、典型的には、反応性末端基、一般にはシラノール基を有するジオルガノポリシロキサンとジオルガノポリシロキサン用のシラン架橋剤、例えばアルコキシシラン、アセトキシシラン、オキシムシラン又はアミノシランとを混合することにより得られる。これらの材料は室温で大気水分に曝されると硬化し、弾性固体物を形成する。その中でも、とりわけアルコールを放出して硬化するタイプのものは不快臭がないこと、金属類を腐食しないことが特徴となって、電気・電子機器等のシーリング用、接着用、コーティング用に好んで使用されている。
【０００３】
かかるタイプの代表例として、水酸基末端封鎖オルガノポリシロキサンとアルコキシシランと有機チタン化合物からなる湿気硬化型組成物、アルコキシシリル末端封鎖オルガノポリシロキサンとアルコキシシランと有機チタン化合物（アルコキシチタン）からなる湿気硬化型組成物、シルエチレン基を含むアルコキシシリル基で末端が封鎖された直鎖状のオルガノポリシロキサンとアルコキシシランと有機チタン化合物（アルコキシチタン）からなる湿気硬化型組成物、さらに、水酸基末端封鎖オルガノポリシロキサン又はアルコキシ基末端封鎖オルガノポリシロキサンとアルコキシ−α−シリルエステル化合物からなる湿気硬化型組成物が開示されている（特許文献１〜４：特公昭３９−２７６４３号公報、特開昭５５−４３１１９号公報、特公平７−３９５４７号公報、特開平７−３３１０７６号公報）。
【０００４】
上記代表例に示されるように、有機チタン化合物を触媒として使用することは周知であるが、有機チタン化合物を用いて組成物を作製する際、特に硬化した際の弾性固体物に透明性が求められる場合、硬化途中に有機チタン化合物が加水分解して酸化チタンとなったり、有機チタン化合物とメトキシシランとが反応することによって組成物中に白色沈殿物が生成することで、該組成物が硬化した弾性固体物の透明性が低下するという問題を生じていた。この問題を解決するために種々研究がなされているが、既存の有機チタン化合物を配合した湿気硬化型組成物では、いずれの場合においても、硬化途中に有機チタン化合物が白色沈殿物を生成することを抑制することは困難であり、有機チタン化合物を触媒として使用した湿気硬化型組成物において、高い透明性を有する弾性固体物を得る方法は知られていなかった。
【０００５】
さらに、有機チタン化合物の中でも、チタンキレート化合物を使用する際、その種類においては低温条件下において固体となるため、該湿気硬化型組成物を製造する際に、使用するチタンキレート化合物を予め加熱融解する必要性が生じ、製造上の問題も生じていた。
【０００６】
前述のように、湿気硬化型組成物の触媒として有機チタン化合物を用いた場合、フィラーを含有しない場合の該湿気硬化型組成物が硬化した際に得られる弾性固体物が高い透明性を有し、かつ従来使用されていた有機チタン化合物と同等の硬化性を有する有機チタン化合物が望まれていた。さらに有機チタン化合物としてある種のチタンキレートを選択した際には、低温状態においても固体状態になることがなく、製造上取り扱いが容易な有機チタン化合物の開発が待たれていた。
なお、本発明に関連する従来技術として、上述した文献と共に下記文献が挙げられる。
【先行技術文献】
【特許文献】
【０００７】
【特許文献１】特公昭３９−２７６４３号公報
【特許文献２】特開昭５５−４３１１９号公報
【特許文献３】特公平７−３９５４７号公報
【特許文献４】特開平７−３３１０７６号公報
【特許文献５】特表２０１２−５１１６０７号公報
【発明の概要】
【発明が解決しようとする課題】
【０００８】
本発明は、上記事情に鑑みなされたもので、従来の有機チタン化合物と同等の硬化性を有し、かつ該有機チタン化合物を配合した湿気硬化型組成物の硬化性が良好で、さらに充填剤（フィラー）を未配合とした該湿気硬化型組成物が硬化した際、透明性が高い弾性固体物を与える新規有機チタン化合物、及び該有機チタン化合物を硬化触媒として含有し硬化してエラストマーを与える室温硬化性オルガノポリシロキサン組成物等の湿気硬化型組成物、該組成物を硬化して得られる成形体などを提供することを目的とする。
【課題を解決するための手段】
【０００９】
本発明者は、上記目的を達成するために鋭意検討を行った結果、湿気硬化型組成物の触媒として、下記構造式（１）で示される加水分解性基を分子中に少なくとも１つ含む有機チタン化合物を用いることで、従来使用されていた有機チタン化合物と同等の硬化性を有し、かつ上記有機チタン化合物を使用したフィラーを含有しない湿気硬化型オルガノポリシロキサン組成物においては、硬化した際に得られる弾性固体物が高い透明性を有することを見出し、本発明をなすに至った。
−Ｏ−Ｅ−Ｓｉ（Ｒ）3          （１）
（式中、Ｅは炭素原子数１〜４のアルキレン基であり、Ｒは炭素原子数１〜４のアルキル基である。）
【００１０】
従って、本発明は、下記の有機チタン化合物、該化合物を含む湿気硬化型組成物、及び該組成物を硬化して得られる成形体等を提供するものである。
［１］
下記構造式（１）で示される加水分解性基を分子中に少なくとも１つ含むものである有機チタン化合物。
−Ｏ−Ｅ−Ｓｉ（Ｒ）3          （１）
（式中、Ｅは炭素原子数１〜４のアルキレン基であり、Ｒは炭素原子数１〜４のアルキル基である。）
［２］
下記一般式（２）、（３）、（４）又は（５）のいずれかで示される［１］に記載の有機チタン化合物。
Ｔｉ［ＯＲ1］x1［ＯＲ2］y1          （２）
Ｔｉ［Ｃ6Ｈ9Ｏ3］x2［ＯＲ2］y2          （３）
Ｔｉ［Ｃ5Ｈ7Ｏ2］x2［ＯＲ2］y2          （４）
Ｔｉ［Ｃ8Ｈ17Ｏ2］x2［ＯＲ2］y2          （５）
［式中、Ｒ1は炭素原子数１〜６の１価炭化水素基である。Ｒ2は下記一般式（６）
−Ｅ−Ｓｉ（Ｒ）3          （６）
（式中、Ｅは炭素原子数１〜４のアルキレン基であり、Ｒは炭素原子数１〜４のアルキル基である。）
で示されるトリアルキルシリル置換アルキル基である。ｘ１は平均値０〜３であり、ｙ１は平均値１〜４であり、且つｘ１＋ｙ１は４である。
ｘ２は平均値１〜３であり、ｙ２は平均値１〜３であり、且つｘ２＋ｙ２は４である。］
［３］
湿気硬化型組成物の硬化触媒用である［１］又は［２］に記載の有機チタン化合物。
［４］
［３］に記載の有機チタン化合物を含有し、湿気にて硬化してエラストマーを与えるものである湿気硬化型組成物。
［５］
分子中に珪素と結合したヒドロキシル基又はアルコキシ基を２個以上有する高分子材料及びオルガノオキシシラン硬化剤を含有するものである［４］に記載の湿気硬化型組成物。
［６］
分子中に珪素と結合したヒドロキシル基又はアルコキシ基を２個以上有する高分子材料が、分子中に珪素と結合したヒドロキシル基又はアルコキシ基を２個以上有するオルガノポリシロキサンである［５］に記載の湿気硬化型組成物。
［７］
さらに、フィラーを含有するものである［５］又は［６］に記載の湿気硬化型組成物。
［８］
［４］〜［７］のいずれかに記載の組成物の硬化物を有する電気電子部品。
［９］
［４］〜［７］のいずれかに記載の組成物の硬化物からなる建築用シーラント。
［１０］
［４］〜［７］のいずれかに記載の組成物の硬化物からなる自動車用オイルシール。
【００１１】
上記有機チタン化合物を湿気硬化型組成物の触媒として使用すると、従来の有機チタン化合物と同等の硬化性を有し、かつ該有機チタン化合物を配合した湿気硬化型組成物の硬化性が良好となり得る。
さらに、上記有機チタン化合物、分子中に珪素と結合したヒドロキシル基又はアルコキシ基を２個以上有するオルガノポリシロキサン及びオルガノオキシシラン硬化剤を使用した充填剤を含まない室温硬化性オルガノポリシロキサン組成物等の湿気硬化型組成物に至っては、新規有機チタン化合物の加水分解性基がオルガノポリシロキサン類似構造によることから、シリコーン成分との相溶性が向上し、透明性が高い弾性固体物を得ることができる。このような湿気硬化型組成物の弾性固体物は、光学特性が優れることから電気電子部品等に好適に用いられる。
また、上記有機チタン化合物を使用した湿気硬化型組成物にフィラーを含有させることで、未硬化状態での湿気硬化型組成物においては、粘度調整や流動性の調整が可能になる。湿気硬化型組成物を硬化させた際に得られる弾性固体物においては、機械的特性や耐薬品性を向上させることができるため、建築用のシーラントや自動車用のオイルシール等として好適に使用される。
【発明の効果】
【００１２】
本発明の有機チタン化合物は、従来の有機チタン化合物と同等の硬化性を有する湿気硬化型組成物の触媒となり得、さらに本発明の有機チタン化合物、分子中に珪素と結合したヒドロキシル基又はアルコキシ基を２個以上有するオルガノポリシロキサン及びオルガノオキシシラン硬化剤を含み、充填剤を未配合とした湿気硬化型組成物は、これを硬化した際、透明性が高い弾性固体物となり得るものである。
【発明を実施するための形態】
【００１３】
本発明の有機チタン化合物は、オルガノポリシロキサンに類似した構造を含む加水分解性基、すなわち、下記構造式（１）で示される加水分解性基を分子中に少なくとも１つ含有することで、従来の有機チタン化合物と同等の硬化性を有する湿気硬化型組成物の触媒となり得る新規有機チタン化合物である。
−Ｏ−Ｅ−Ｓｉ（Ｒ）3          （１）
（式中、Ｅは炭素原子数１〜４のアルキレン基であり、Ｒは炭素原子数１〜４のアルキル基である。）
【００１４】
すなわち、本発明の新規有機チタン化合物は、上記構造式（１）で示される加水分解性基としてトリアルキルシリル基を分子内に少なくとも１つ含むものであることを特徴とする有機チタン化合物である。
【００１５】
上記の有機チタン化合物としては、下記一般式（２）で示されるチタンアルコキシドと、下記一般式（３）で示されるエチルアセトアセテートを配位子とするチタンキレート、下記一般式（４）で示されるアセチルアセトネートを配位子とするチタンキレート、下記一般式（５）で示されるオクチレングリコレートを配位子とするチタンキレートを用いることができる。
Ｔｉ［ＯＲ1］x1［ＯＲ2］y1          （２）
Ｔｉ［Ｃ6Ｈ9Ｏ3］x2［ＯＲ2］y2          （３）
Ｔｉ［Ｃ5Ｈ7Ｏ2］x2［ＯＲ2］y2          （４）
Ｔｉ［Ｃ8Ｈ17Ｏ2］x2［ＯＲ2］y2          （５）
［式中、Ｒ1は炭素原子数１〜６の１価炭化水素基である。Ｒ2は下記一般式（６）
−Ｅ−Ｓｉ（Ｒ）3          （６）
（式中、Ｅ、Ｒは上記の通りである。）
で示されるトリアルキルシリル置換アルキル基である。ｘ１は平均値０〜３であり、ｙ１は平均値１〜４であり、且つｘ１＋ｙ１は４である。ｘ２は平均値１〜３であり、ｙ２は平均値１〜３であり、且つｘ２＋ｙ２は４である。］
【００１６】
これらの新規有機チタン化合物は、湿気硬化型組成物の硬化触媒用として使用されることを目的として開発した。これらの新規有機チタン化合物を含む湿気硬化型組成物は、湿気にて良好に硬化し、エラストマー体を形成する。該湿気硬化型組成物は、一般に分子中に珪素と結合したヒドロキシル基又はアルコキシ基を２個以上有する高分子材料と、オルガノオキシシラン硬化剤を含有させた混合物に上記の有機チタン化合物を含有させることで得ることができる。このようにして得ることができた湿気硬化型組成物は、空気中の湿気にて良好に硬化し、フィラーを含まない湿気硬化型オルガノポリシロキサン組成物の場合は、高い透明性を有する弾性固体物を得ることができ、光学特性が優れることから電気電子部品等に好適に用いられる。また、上記湿気硬化型組成物にフィラーを含有する場合は、未硬化時の粘度調整や流動性の調整が可能になる他、湿気硬化型組成物を硬化させた際に得られる弾性固体物においては、機械的特性や耐薬品性を向上させることができるため、建築用のシーラントや自動車用のオイルシール等として好適に使用される。
【００１７】
以下、本発明について詳細に説明する。
［新規有機チタン化合物］
本発明の有機チタン化合物は、下記構造式（１）で示される加水分解性基を分子中に少なくとも１つ含む有機チタン化合物である。
−Ｏ−Ｅ−Ｓｉ（Ｒ）3          （１）
（式中、Ｅは炭素原子数１〜４のアルキレン基であり、Ｒは炭素原子数１〜４のアルキル基である。）
【００１８】
ここで、上記構造式（１）において、Ｅは炭素原子数１〜４のアルキレン基であり、より好ましくは、メチレン基、エチレン基、プロピレン基（トリメチレン基、メチルエチレン基）などの炭素原子数１〜３の中から選ばれたものであり、各Ｅは同一であっても異なっていてもよい。
また、Ｒは炭素原子数１〜４のアルキル基であり、例えば、メチル基、エチル基、プロピル基、イソプロピル基、ブチル基、イソブチル基、ｓｅｃ−ブチル基、ｔｅｒｔ−ブチル基等のアルキル基が挙げられ、より好ましくは、メチル基、エチル基、プロピル基、イソプロピル基などの炭素原子数１〜３の中から選ばれたものであり、各Ｒは同一であっても異なっていてもよい。
【００１９】
本発明の有機チタン化合物は、上記構造式（１）で示される加水分解性基を分子内に含むことで、フィラーを含まない湿気硬化型オルガノポリシロキサン組成物の触媒として使用した場合、該有機チタン化合物の加水分解性基中のトリアルキルシリル基により、主剤であるオルガノポリシロキサン中への分散性が向上し、高い透明性を有する弾性固体物を得ることができる。
【００２０】
上記構造式（１）で示される加水分解性基の具体例としては、トリメチルシリルメトキシ基、トリエチルシリルメトキシ基、トリプロピルシリルメトキシ基、トリブチルシリルメトキシ基、トリメチルシリルエトキシ基、トリエチルシリルエトキシ基、トリプロピルシリルエトキシ基、トリブチルシリルエトキシ基、トリメチルシリルプロポキシ基、トリエチルシリルプロポキシ基、トリプロピルシリルプロポキシ基、トリブチルシリルプロポキシ基、トリメチルシリルブトキシ基、トリエチルシリルブトキシ基、トリプロピルシリルブトキシ基、トリブチルシリルブトキシ基、トリイソプロピルシリルメトキシ基、トリイソプロピルシリルエトキシ基、トリイソプロピルシリルプロポキシ基、トリイソプロピルシリルブトキシ基、トリ（ｔｅｒｔ−ブチル）シリルメトキシ基、トリ（ｔｅｒｔ−ブチル）シリルエトキシ基、トリ（ｔｅｒｔ−ブチル）シリルプロポキシ基、トリ（ｔｅｒｔ−ブチル）シリルブトキシ基等が挙げられる。これらの中でも特に、Ｅがメチレン基、エチレン基であり、Ｒがメチル基、エチル基である構造式（１）、すなわちトリメチルシリルメトキシ基、トリエチルシリルメトキシ基、トリメチルシリルエトキシ基、トリエチルシリルエトキシ基が好ましい。
【００２１】
上記構造式（１）で示される加水分解性基を分子中に少なくとも１つ含む有機チタン化合物としては、下記一般式（２）、（３）、（４）又は（５）のいずれかで示される有機チタン化合物が挙げられる。
Ｔｉ［ＯＲ1］x1［ＯＲ2］y1          （２）
Ｔｉ［Ｃ6Ｈ9Ｏ3］x2［ＯＲ2］y2          （３）
Ｔｉ［Ｃ5Ｈ7Ｏ2］x2［ＯＲ2］y2          （４）
Ｔｉ［Ｃ8Ｈ17Ｏ2］x2［ＯＲ2］y2          （５）
［式中、Ｒ1は炭素原子数１〜６の１価炭化水素基である。Ｒ2は下記一般式（６）
−Ｅ−Ｓｉ（Ｒ）3          （６）
（式中、Ｅ、Ｒは上記の通りである。）
で示されるトリアルキルシリル置換アルキル基である。ｘ１は平均値０〜３であり、ｙ１は平均値１〜４であり、且つｘ１＋ｙ１は４である。ｘ２は平均値１〜３であり、ｙ２は平均値１〜３であり、且つｘ２＋ｙ２は４である。］
【００２２】
ここで、上記一般式（２）において、Ｒ1は炭素原子数１〜６の１価炭化水素基であり、１価炭化水素基としては、メチル基、エチル基、プロピル基、イソプロピル基、ブチル基、イソブチル基、ｓｅｃ−ブチル基、ｔｅｒｔ−ブチル基、ペンチル基、ヘキシル基等のアルキル基、シクロヘキシル基等のシクロアルキル基、フェニル基等のアリール基などが挙げられ、これらの中でもイソプロピル基又はメチル基、エチル基、プロピル基、ブチル基のような炭素原子数１〜４の１価の直鎖脂肪族炭化水素基（直鎖状アルキル基）であることが特に好ましい。
【００２３】
上記一般式（２）〜（５）において、Ｒ2は下記一般式（６）で示されるトリアルキルシリル置換アルキル基である。
−Ｅ−Ｓｉ（Ｒ）3          （６）
（式中、Ｅ、Ｒは上記と同じであり、上記と同様のものが例示できる。）
【００２４】
上記に示す有機チタン化合物は、一般式（６）で示されるトリアルキルシリル基を含む加水分解性基を分子内に含むことで、上記一般式（２）、（３）、（４）又は（５）で示される有機チタン化合物を、フィラーを含まない湿気硬化型オルガノポリシロキサン組成物の触媒として使用する際、加水分解性基中のトリアルキルシリル基によりオルガノポリシロキサン中への分散性が向上し、高い透明性を有する弾性固体物を得ることができる。
【００２５】
上記一般式（６）で示されるトリアルキルシリル置換アルキル基の具体例としては、トリメチルシリルメチル基、トリエチルシリルメチル基、トリプロピルシリルメチル基、トリブチルシリルメチル基、トリメチルシリルエチル基、トリエチルシリルエチル基、トリプロピルシリルエチル基、トリブチルシリルエチル基、トリメチルシリルプロピル基、トリエチルシリルプロピル基、トリプロピルシリルプロピル基、トリブチルシリルプロピル基、トリメチルシリルブチル基、トリエチルシリルブチル基、トリプロピルシリルブチル基、トリブチルシリルブチル基、トリイソプロピルシリルメチル基、トリイソプロピルシリルエチル基、トリイソプロピルシリルプロピル基、トリイソプロピルシリルブチル基、トリ（ｔｅｒｔ−ブチル）シリルメチル基、トリ（ｔｅｒｔ−ブチル）シリルエチル基、トリ（ｔｅｒｔ−ブチル）シリルプロピル基、トリ（ｔｅｒｔ−ブチル）シリルブチル基等が挙げられる。これらの中でも特に、Ｅがメチレン基、エチレン基であり、Ｒがメチル基、エチル基である一般式（６）、すなわちトリメチルシリルメチル基、トリエチルシリルメチル基、トリメチルシリルエチル基、トリエチルシリルエチル基が好ましい。
【００２６】
上記一般式（２）において、ｘ１は平均値０〜３であり、ｙ１は平均値１〜４であり、且つｘ１＋ｙ１は４である。ここで、ｘ１とｙ１のより好ましい値は、ｘ１は平均値０〜２、ｙ１は平均値２〜４の範囲内、すなわち、Ｒ2である一般式（６）で示されるトリアルキルシリル基を含む加水分解性基が多いほど、フィラーを含まない湿気硬化型オルガノポリシロキサン組成物の硬化触媒として使用した場合、高い透明性を有する弾性固体物を得ることが可能となる。
また、上記一般式（３）、（４）及び（５）において、ｘ２は平均値１〜３であり、ｙ２は平均値１〜３であり、且つｘ２＋ｙ２は４である。ここで、ｘ２とｙ２のより好ましい値は、ｘ２は平均値１〜２、ｙ２は平均値２〜３の範囲内のものがよい。その理由は前述の通りである。
【００２７】
一般式（２）、（３）、（４）又は（５）で示される有機チタン化合物において、一般式（２）で示される有機チタン触媒はチタンアルコキシドであり、また、一般式（３）で示される有機チタン触媒はエチルアセトアセテート［Ｃ6Ｈ9Ｏ3（すなわち、Ｃ（＝Ｏ）ＣＨＣ（＝Ｏ）ＯＣ2Ｈ5）］配位子とするチタンキレートであり、一般式（４）で示される有機チタン触媒はアセチルアセトネート［Ｃ5Ｈ7Ｏ2（すなわち、ＣＨ3Ｃ（＝Ｏ）ＣＨＣ（＝Ｏ）ＣＨ3）］を配位子とするチタンキレートであり、一般式（５）で示される有機チタン触媒はオクチレングリコレート［Ｃ8Ｈ17Ｏ2（すなわち、ＨＯ（ＣＨ2）8Ｏ）］を配位子とするチタンキレートである。これらの有機チタン化合物は１種単独でも、構造が異なる２種以上の有機チタン化合物を組み合わせて使用してもよい。またそれらの部分加水分解物も対象となる。
【００２８】
［新規有機チタン化合物の製造方法］
一般式（２）で示される有機チタン化合物は、テトラクロロチタンと構造式（１）の骨格を有するアルコールとの反応により得ることができる。
ここで、構造式（１）の骨格を有するアルコールとしては、下記式（７）で示されるものが挙げられる。
Ｈ−Ｏ−Ｅ−Ｓｉ（Ｒ）3          （７）
（式中、Ｅ、Ｒは上記と同じであり、上記と同様のものが例示できる。）
【００２９】
テトラクロロチタンと、構造式（１）の骨格を有するアルコールとの反応割合は、テトラクロロチタン１モルに対して構造式（１）の骨格を有する式（７）で示されるアルコールを１モル以上１０モル以下の量を添加して反応させることで、一般式（２）で示される有機チタン触媒を得ることができる。なお、構造式（１）の骨格を有する式（７）で示されるアルコールが余剰となった場合は、減圧下にて余剰分の該アルコールを除去することが望ましい。
【００３０】
上記の反応条件は特に指定しないが、反応温度は０〜１００℃、より好ましくは１０〜８０℃の温度範囲にて反応することが好ましい。しかしながら、反応が激しい場合は、反応液が凝固しない温度にて反応する必要があり、またテトラクロロチタンと、構造式（１）の骨格を有する式（７）で示されるアルコールとの反応が非常に遅い場合は、構造式（１）の骨格を有する式（７）で示されるアルコールの沸点以下の温度であれば上記温度範囲以上の温度にて反応してもよい。反応中は、テトラクロロチタン及び反応生成物は湿気にて加水分解するため、湿気を遮断した条件にて反応を進行させる必要がある。そのため窒素シール等の手段にて湿気を遮断した雰囲気下での反応が必要となる。
反応時間についても特に指定しないが、テトラクロロチタンと、構造式（１）の骨格を有する式（７）で示されるアルコールとの反応液をガスクロマトグラフィー分析等の手段にて反応の進行状況を追跡し、構造式（１）の骨格を有する式（７）で示されるアルコールが減少していることを確認しながら反応の終了時間を決定することができる。この時、テトラクロロチタンと構造式（１）の骨格を有する式（７）で示されるアルコールとの反応時間が短すぎると、テトラクロロチタンと、構造式（１）の骨格を有する式（７）で示されるアルコールとの反応生成物の収量が減少することがある。また逆にテトラクロロチタンと、構造式（１）の骨格を有する式（７）で示されるアルコールとの反応時間が長すぎると、反応器中に湿気が混入する確率が増えるため、反応生成物が加水分解し、オリゴマー体が増加し、粘度上昇等の不具合が起こる可能性が高くなる。
【００３１】
また、一般式（２）で示される有機チタン化合物は、テトライソプロポキシチタン等のチタンアルコキシドと、構造式（１）の骨格を有するアルコールとのエステル交換反応によっても得ることが可能である。チタンアルコキシドと相当するアルコールとのエステル交換反応による生成においては、反応が可逆のため、チタンアルコキシドから発生するアルコールを除去しながら目的物を合成することが必要となる。除去する工程は、種々存在するが、一般的にはチタンアルコキシドから発生するアルコールの沸点以上の温度にて反応を進行させたり、真空下にてチタンアルコキシドから発生するアルコールを除去する方法が知られている。
【００３２】
ここで、チタンアルコキシドとしては、Ｔｉ［ＯＲ1］4（式中、Ｒ1は上記と同じである。）で示されるものが挙げられる。
また、構造式（１）の骨格を有するアルコールとしては、上記式（７）で示されるものが挙げられる。
【００３３】
チタンアルコキシドと、構造式（１）の骨格を有するアルコールとの反応割合は、チタンアルコキシド１モルに対し、構造式（１）の骨格を有する式（７）で示されるアルコールを１モル以上１０モル以下の量を添加して反応させることで、一般式（２）で示される有機チタン触媒を得ることができる。なお、構造式（１）の骨格を有する式（７）で示されるアルコールが余剰となった場合は、減圧下にて余剰分の該アルコールを除去することが望ましい。
【００３４】
上記エステル交換反応の反応条件は、特に指定しないが、反応温度は４０〜１２０℃、より好ましくは６０〜１００℃の温度範囲にてエステル交換反応することが好ましい。これはチタンアルコキシドと構造式（１）の骨格を有する式（７）で示されるアルコールが反応し、チタンアルコキシドから発生するアルコールを除去する必要があるためである。ここで、チタンアルコキシドと、構造式（１）の骨格を有する式（７）で示されるアルコールとの反応が非常に遅い場合は、構造式（１）の骨格を有するアルコールの沸点以下の温度であれば上記温度範囲以上の温度にて反応してもよい。反応中は、チタンアルコキシド及び反応生成物は湿気にて加水分解するため、湿気を遮断した条件にて反応を進行させる必要がある。そのため窒素シール等の手段にて湿気を遮断した雰囲気下での反応が必要となる。
反応時間についても特に指定しないが、チタンアルコキシドと、構造式（１）の骨格を有する式（７）で示されるアルコールとの反応液をガスクロマトグラフィー分析等の手段にて反応の進行状況を追跡し、構造式（１）の骨格を有する式（７）で示されるアルコールが減少していることを確認しながら反応の終了時間を決定ことができる。この時、チタンアルコキシドと構造式（１）の骨格を有するアルコールとのエステル交換反応時間が短すぎると、チタンアルコキシドと構造式（１）の骨格を有する式（７）で示されるアルコールとの反応生成物の収量が減少することがある。また逆にチタンアルコキシドと、構造式（１）の骨格を有する式（７）で示されるアルコールとの反応時間が長すぎると、反応器中に湿気が混入する確率が増えるため、反応生成物が加水分解し、オリゴマー体が増加し、粘度上昇等の不具合が起こる可能性が高くなる。
【００３５】
一般式（３）、（４）又は（５）で示される有機チタン化合物は、前述で合成された一般式（２）で示されるチタンアルコキシドに、配位子となる化合物、一般式（３）であればアセト酢酸エチル［Ｃ6Ｈ10Ｏ3（すなわち、ＣＨ3Ｃ（＝Ｏ）ＣＨ2Ｃ（＝Ｏ）ＯＣ2Ｈ5）］を、一般式（４）であればアセチルアセトン［Ｃ5Ｈ8Ｏ2（すなわち、ＣＨ3Ｃ（＝Ｏ）ＣＨ2Ｃ（＝Ｏ）ＣＨ3）］を、一般式（５）であればオクチレングリコール［Ｃ8Ｈ18Ｏ2（すなわち、ＨＯ（ＣＨ2）8ＯＨ）］を反応させることで得ることが可能である。一般式（２）で示されるチタンアルコキシドに配位子が反応すると、チタンアルコキシドに結合していたアルコールが脱離する。脱離したアルコールを未除去としても、品質を低下させたりはしないが、有機チタン化合物の純度が低下するため、発生したアルコールは上記に記載したような除去工程により除去することがより好ましい。
【００３６】
ここで、一般式（２）で示されるチタンアルコキシドと、アセト酢酸エチル、アセチルアセトン又はオクチレングリコールとの反応割合は、一般式（２）で示されるチタンアルコキシド１モルに対し、アセト酢酸エチル、アセチルアセトン又はオクチレングリコールを３モル以下の量を添加して反応させる必要がある。ここで、アセト酢酸エチル、アセチルアセトン又はオクチレングリコールを３モルを超えて添加するとアセト酢酸エチル、アセチルアセトン又はオクチレングリコールが余剰となるため、あまり好ましくない。
【００３７】
一般式（２）で示されるチタンアルコキシドと、アセト酢酸エチル、アセチルアセトン又はオクチレングリコールとの反応条件は、特に指定しないが、反応温度は１０〜１４０℃、より好ましくは２０〜１２０℃の温度範囲にて反応することが好ましい。ここで、一般式（２）で示されるチタンアルコキシドと、アセト酢酸エチル、アセチルアセトン又はオクチレングリコールとの反応が非常に遅い場合は、配位子となる化合物の沸点以下の温度であれば上記温度範囲以上の温度にて反応してもよい。反応中は、一般式（２）で示されるチタンアルコキシド及び反応生成物は湿気にて加水分解するため、湿気を遮断した条件にて反応を進行させる必要がある。そのため窒素シール等の手段にて湿気を遮断した雰囲気下での反応が必要となる。
反応時間についても特に指定しないが、一般式（２）で示されるチタンアルコキシドと、アセト酢酸エチル、アセチルアセトン又はオクチレングリコールとの反応液をガスクロマトグラフィー分析等の手段にて反応の進行状況を追跡すると、反応副生成物であるチタンアルコキシドに結合していたアルコールが増加すると共に、配位子となる化合物が減少するため、どちらか一方のピーク面積がほぼ変わらなくなった時間を反応の終了時間とすることができる。この時、一般式（２）で示されるチタンアルコキシドと、アセト酢酸エチル、アセチルアセトン又はオクチレングリコールとの反応時間が短すぎると、一般式（２）で示されるチタンアルコキシドと、アセト酢酸エチル、アセチルアセトン又はオクチレングリコールとの反応生成物の収量が減少することがある。また逆に、一般式（２）で示されるチタンアルコキシドと、アセト酢酸エチル、アセチルアセトン又はオクチレングリコールとの反応時間が長すぎると、反応器中に湿気が混入する確率が増えるため、反応生成物が加水分解し、オリゴマー体が増加し、粘度上昇等の不具合が起こる可能性が高くなる。
【００３８】
［新規有機チタン化合物の利用方法］
前述した新規有機チタン化合物は、さまざまな塗料や表面改質などの用途に使用できるものであるが、特に湿気硬化型組成物の硬化触媒として使用した場合、その特徴を発揮することができる。その理由は、従来使用されていた有機チタン化合物と同等の硬化性を有し、かつフィラーを含有しない場合の湿気硬化型オルガノポリシロキサン組成物においては、加水分解性基中のトリアルキルシリル基によりオルガノポリシロキサン中への分散性が向上するため、硬化した際に高い透明性を有する弾性固体物を得ることができるからである。さらに、従来では使用する有機チタン化合物としてある種のチタンキレートを選択した場合、低温状態において固体状態になってしまうため、製造上取り扱いにくいが、本発明の有機チタン化合物は、加水分解性基中にトリアルキルシリル基を含むため低温においても液状の性状を維持することができ、結果として従来の有機チタン化合物と同等の硬化性を保持しながら取り扱いが容易な有機チタン化合物となる。
【００３９】
［湿気硬化型組成物へ新規有機チタン化合物の適用］
本発明の有機チタン化合物は、湿気にて硬化することでエラストマー性状を与える湿気硬化型組成物の硬化触媒として使用される。係る湿気硬化型組成物は、分子中に珪素と結合したヒドロキシル基（シラノール基）又はアルコキシ基含有シリル基（例えば、トリアルコキシシリル基、ジアルコキシアルキルシリル基、アルコキシジアルキルシリル基等）を２個以上有する高分子材料、好ましくは分子中に珪素と結合したヒドロキシル基（シラノール基）又はアルコキシ基含有シリル基（例えば、トリアルコキシシリル基、ジアルコキシアルキルシリル基、アルコキシジアルキルシリル基等）を２個以上有するオルガノポリシロキサン（特には、上記シラノール基又はアルコキシ基含有シリル基で分子鎖両末端が封鎖された直鎖状ジオルガノポリシロキサン）と、オルガノオキシシラン硬化剤との混合物に、本発明の有機チタン化合物を使用することができる。
【００４０】
分子中に珪素と結合したヒドロキシル基又はアルコキシ基を２個以上有する高分子材料としては、分子中に珪素と結合したヒドロキシル基（シラノール基）又はアルコキシ基含有シリル基（例えば、トリアルコキシシリル基、ジアルコキシアルキルシリル基、アルコキシジアルキルシリル基等）を２個以上有するオルガノポリシロキサンが好ましく、特にフィラーを含有しない湿気硬化型組成物として用いる場合には、上記有機チタン化合物との分散性の点から、分子中に珪素と結合したヒドロキシル基（シラノール基）又はアルコキシ基含有シリル基（例えば、トリアルコキシシリル基、ジアルコキシアルキルシリル基、アルコキシジアルキルシリル基等）を２個以上有するオルガノポリシロキサン（特には、上記シラノール基又はアルコキシ基含有シリル基で分子鎖両末端が封鎖された直鎖状ジオルガノポリシロキサン）を用いることが好ましい。
【００４１】
該オルガノポリシロキサンとしては、例えば、下記一般式（８）〜（１２）で示されるオルガノポリシロキサンを例示することができる。
【化１】
2019048784.tif 000002
（式中、Ｒ3は炭素原子数１〜１０の非置換もしくは置換の１価の飽和炭化水素基であり、ａは１０以上、好ましくは２０〜２，０００、より好ましくは３０〜１，２００の整数である。）
【化２】
2019048784.tif 000003
（式中、ａは上記の通りである。Ｒ4はメチル基又はエチル基であり、メチル基が好ましい。Ｒ5は炭素原子数１〜１０の非置換もしくは置換の１価炭化水素基である。Ｙは酸素原子又は炭素原子数１〜５のアルキレン基であり、Ｎは独立に０又は１の整数である。）
【化３】
2019048784.tif 000004
（式中、Ｒ4、Ｒ5、ａ、Ｙ、Ｎは上記の通りである。Ｚはメチル基もしくは炭素原子数２〜５のアルケニル基である。）
【化４】
2019048784.tif 000005
［式中、Ｒ4、Ｒ5、ａ、Ｙ、Ｎは上記の通りである。また、ｂは１以上、好ましくは１〜１０の整数である。また、Ｒ6は下記一般式
【化５】
2019048784.tif 000006
（式中、Ｒ4、Ｒ5、Ｙ、Ｎは上記の通りである。）
で示される加水分解性基を含む基である。］
【化６】
2019048784.tif 000007
（式中、Ｒ4、Ｒ5、Ｒ6、ａ、ｂ、Ｙ、Ｚ、Ｎは上記の通りである。）
【００４２】
上記式（８）において、Ｒ3は炭素原子数１〜１０の非置換もしくは置換の１価の飽和炭化水素基であり、具体的には、メチル基、エチル基、プロピル基、イソプロピル基、ブチル基、イソブチル基、ｔｅｒｔ−ブチル基、ペンチル基、ネオペンチル基、ヘキシル基、オクチル基等のアルキル基、シクロヘキシル基等のシクロアルキル基などや、これらの基の水素原子の一部又は全部がフッ素、臭素、塩素等のハロゲン原子、シアノ基などで置換されたもの、例えばクロロメチル基、クロロプロピル基、ブロモエチル基、トリフルオロプロピル基、シアノエチル基等が挙げられ、メチル基、エチル基、フェニル基であることが好ましい。
上記式（９）〜（１２）において、Ｒ5は炭素原子数１〜１０の非置換もしくは置換の１価炭化水素基であり、具体的には、メチル基、エチル基、プロピル基、イソプロピル基、ブチル基、イソブチル基、ｔｅｒｔ−ブチル基、ペンチル基、ネオペンチル基、ヘキシル基、オクチル基等のアルキル基、シクロヘキシル基等のシクロアルキル基、ビニル基、アリル基、プロペニル基等のアルケニル基、フェニル基、トリル基、キシリル基、ナフチル基等のアリール基、ベンジル基、フェニルエチル基、フェニルプロピル基等のアラルキル基などや、これらの基の水素原子の一部又は全部がフッ素、臭素、塩素等のハロゲン原子、シアノ基などで置換されたもの、例えばクロロメチル基、クロロプロピル基、ブロモエチル基、トリフルオロプロピル基、シアノエチル基等が挙げられ、メチル基、エチル基、フェニル基であることが好ましい。
Ｙは酸素原子又は炭素原子数１〜５のアルキレン基であり、アルキレン基としては、メチレン基、エチレン基、プロピレン基（トリメチレン基、メチルエチレン基）、ブチレン基（テトラメチレン基、メチルプロピレン基）等が挙げられ、Ｙとしては、酸素原子、メチレン基、エチレン基、プロピレン基であることが好ましい。
Ｚはメチル基もしくは炭素原子数２〜５のアルケニル基であり、アルケニル基としては、ビニル基、アリル基、プロペニル基、ブテニル基、ペンテニル基等が挙げられ、Ｚとしては、メチル基、ビニル基であることが好ましい。
【００４３】
分子中に珪素と結合したヒドロキシル基又はアルコキシ基含有シリル基を２個以上有する高分子材料（特には、上記シラノール基又はアルコキシ基含有シリル基で分子鎖両末端が封鎖された直鎖状ジオルガノポリシロキサン）の２３℃における粘度は、５０〜２００，０００ｍＰａ・ｓ、特に１００〜５０，０００ｍＰａ・ｓであることが好ましい。粘度が低すぎると硬化するまでに大幅な時間が必要となったり、保存性が低下する場合があり、高すぎると塗布性や泡抜け性が低下し作業性が悪化する場合がある。なお、粘度は回転粘度計により測定できる。
【００４４】
湿気硬化型組成物に使用されるオルガノオキシシラン硬化剤としては、下記一般式（１３）で示される、アルコキシシラン等のオルガノオキシシランが例示できる。ここで、オルガノオキシシラン硬化剤は、一般式（１３）のオルガノオキシシランが部分的に加水分解縮合した部分加水分解縮合物（すなわち、分子中に残存加水分解性基を少なくとも２個、好ましくは３個以上有するオルガノシロキサンオリゴマー）も対象となる。
Ｒ74-nＳｉ（ＯＲ8）n          （１３）
（式中、Ｒ7は炭素原子数１〜６のアルキル基、ビニル基又はハロゲン置換アルキル基であり、Ｒ8は炭素原子数１〜４のアルキル基、アルケニル基又はアルコキシアルキル基である。また、ｎは２〜４の整数である。）
使用されるオルガノオキシシラン硬化剤（上記オルガノオキシシシラン又はその部分加水分解縮合物）は、湿気硬化型組成物を硬化させる際、架橋剤として作用するものである。
【００４５】
上記一般式（１３）のＲ7は同一又は異種の炭素原子数１〜６のアルキル基、ビニル基又はハロゲン置換アルキル基であり、具体的には、メチル基、エチル基、プロピル基、ブチル基、ペンチル基、ヘキシル基、ビニル基、クロロメチル基、クロロプロピル基、ブロモエチル基、トリフルオロプロピル基などが例示でき、その中でも特にメチル基が好ましい。また、Ｒ8は炭素原子数１〜４のアルキル基、アルケニル基又はアルコキシアルキル基であり、具体的には、メチル基、エチル基、プロピル基、ブチル基、プロペニル基、メトキシメチル基、メトキシエチル基、エトキシメチル基、エトキシエチル基などが例示でき、好ましくはメチル基又はエチル基であり、より好ましくはメチル基である。ｎは２〜４の整数であり、好ましくは３又は４であり、３が特に好ましい。
【００４６】
上記オルガノオキシシラン硬化剤の具体例としては、エチルシリケート、プロピルシリケート、メチルトリメトキシシラン、メチルトリエトキシシラン、ビニルトリメトキシシラン、ビニルトリエトキシシラン、メチルトリス（メトキシエトキシ）シラン、ビニルトリス（メトキシエトキシ）シラン、メチルトリプロペノキシシランなど、及びこれらの部分加水分解縮合物などが例示される。その中でも特にメチルトリメトキシシラン、ビニルトリメトキシシランを用いることが好ましい。
【００４７】
このオルガノオキシシラン硬化剤は、上記オルガノオキシシシラン、この部分加水分解縮合で得られたシロキサンのいずれでもよいし、このシロキサンは、珪素原子にアルコキシ基を２個以上、特に３個以上有するものであれば、直鎖状、分岐状、環状のいずれであってもよく、これらは１種類に限定されず、２種以上を使用してもよい。
【００４８】
オルガノオキシシラン硬化剤の使用量は、分子中に珪素と結合したヒドロキシル基（シラノール基）又はアルコキシ基含有シリル基を２個以上有する高分子材料１００質量部に対して０．１〜３０質量部、特に０．５〜１０質量部が好ましい。オルガノオキシシラン硬化剤の使用量が少なすぎると得られた組成物が経時で増粘したり、硬化してしまう場合があり、多すぎると硬化するまでに大幅な時間が必要となったり、硬化して得られる硬化物の機械的特性が悪化する場合がある。
【００４９】
上記湿気硬化型組成物において、本発明の有機チタン化合物の配合量は、分子中に珪素と結合したヒドロキシル基（シラノール基）又はアルコキシ基含有シリル基を２個以上有する高分子材料１００質量部に対して０．１〜３０質量部が好ましく、０．５〜１５質量部がより好ましく、１〜５質量部が特に好ましい。有機チタン化合物の配合量が少なすぎると経時で硬化性が変化したり、最悪の場合は未硬化となる場合があり、多すぎると深部硬化性が低下したり、表面硬化性が速すぎて目的とする湿気硬化型組成物を得ることができない場合がある。
【００５０】
上記に示す分子中に珪素と結合したヒドロキシル基（シラノール基）又はアルコキシ基含有シリル基を２個以上有するオルガノポリシロキサンとオルガノオキシシラン硬化剤との混合物に有機チタン化合物を使用した湿気硬化型オルガノポリシロキサン組成物は、新規有機チタン化合物の加水分解性基がオルガノポリシロキサン類似構造によることから、シリコーン成分との相溶性が向上し、充填剤を含まないものに至っては、透明性が高い弾性固体物を得ることができる。このような湿気硬化型組成物の弾性固体物は、光学特性が優れることから電気電子部品等に好適に用いられる。
【００５１】
また、上記湿気硬化型組成物へ必要に応じてフィラーを含有させることが可能であり、フィラーを含有させることで、未硬化状態での湿気硬化型組成物においては、粘度の調整や流動性の調整が可能になる。フィラー含有湿気硬化型組成物を硬化させた際に得られる弾性固体物においては、機械的特性や耐薬品性を向上させることができるため、建築用のシーラントや自動車用のオイルシールとして好適に使用される。
【００５２】
使用されるフィラーは、公知のものを使用することができる。例えば、煙霧質シリカ、湿式シリカ、沈降性シリカ、珪藻土、重質炭酸カルシウム、コロイド質炭酸カルシウム、酸化チタン、カーボンブラック、タルク、水酸化アルミニウム、酸化アルミニウム、酸化マグネシウム、炭酸亜鉛、酸化亜鉛などが挙げられ、単独で用いても２種以上を混合して用いてもよい。その中でも重質炭酸カルシウム、コロイド質炭酸カルシウム、煙霧質シリカ、沈降性シリカ、水酸化アルミニウム、酸化アルミニウム、炭酸亜鉛、酸化亜鉛の使用が望ましい。またそれらフィラーの表面処理については限定されない。表面処理される場合の表面処理剤としては、ジクロロジメチルシラン、クロロトリメチルシラン、ジメチルポリシロキサン、オクタメチルシクロテトラシロキサン、ヘキサメチルジシラザンのような有機珪素化合物や、脂肪酸、樹脂酸、スルホン酸、パラフィン類等が例示される。
【００５３】
フィラーを配合する場合の使用量は、分子中に珪素と結合したヒドロキシル基（シラノール基）又はアルコキシ基含有シリル基を２個以上有する高分子材料１００質量部に対して０．１〜５００質量部、特に０．５〜２００質量部が好ましい。
【００５４】
前述する湿気硬化型組成物には、任意成分を配合することができる。この任意成分としては、例えば、ゴム物性を調整するための末端未反応性ポリマーである可塑剤、着色するための顔料や染料、導電性や放熱性を付与するための金属粉、押し出し作業性を改良するための粘度調整剤、紫外線吸収剤、防かび剤、耐熱性向上剤、難燃化剤などが挙げられ、その他各種の添加剤を加えてもよい。
【００５５】
本発明の湿気硬化型組成物は、上記各成分、さらにはこれに上記各種添加剤の所定量を、乾燥雰囲気中において均一に混合することにより得ることができる。また、本発明の湿気硬化型組成物は、室温（２３℃±１０℃）で放置することにより硬化するが、その成形方法、硬化条件などは、組成物の種類に応じた公知の方法、条件を採用することができる。
【００５６】
かくして得られる本発明の湿気硬化型組成物は、空気中の湿気により、室温で速やかに硬化して耐熱性、耐候性、低温特性、各種基材、特に金属に対する接着性に優れたゴム弾性体硬化物を形成する。また、本発明の湿気硬化型組成物は、特に保存安定性、硬化性に優れ、例えば１２ヶ月間の貯蔵後も空気中に曝すと速やかに硬化して、上述のように優れた物性を持つ硬化物を与える。特に硬化時に毒性あるいは腐食性のガスを放出せず、この組成物を施した面に錆を生じさせることもない。特にこの湿気硬化型オルガノポリシロキサン組成物は、充填剤を未配合とする場合、透明性が優れているため、電気電子部品用コーティング材や絶縁材、接着剤として有用であるほか、各種基材に対するシール剤、コーティング剤、被覆剤、離型処理剤として、また繊維処理剤としても広く使用することができ、具体的には、本発明の湿気硬化型組成物の硬化物を有する電気電子部品、該組成物の硬化物からなる建築用シーラント、該組成物の硬化物からなる自動車用オイルシール等を例示することができる。ここで、透明とは、物体の反対側や内部にあるものが明確に透けて見えること、ならびに波長による光の透過性が著しく低下しないことを意味する。
【実施例】
【００５７】
以下、合成実施例、実施例及び比較例により本発明を具体的に説明するが、下記の実施例は本発明を何ら制限するものではない。なお、実施例中、粘度は２３℃における回転粘度計による測定値であり、「部」及び「％」はそれぞれ「質量部」と「質量％」を表す。また、有機チタン化合物の金属含有量は、得られた有機チタン化合物を焼成し、その質量変化を測定して下記式により求めた。
金属含有量（％）＝１００×０．５９９４×｛（（焼成後質量）−（容器質量））
／（（焼成前質量）−（容器質量））｝
【００５８】
［合成実施例１］
乾燥窒素にてシールし、温度計、エステルトラップ、冷却管、滴下ロートを備えた３００ｍｌの四つ口フラスコに、テトライソプロピルチタネートを２８．４ｇ（０．１モル）仕込み、トリメチルシリルメタノール４１．７ｇ（０．４モル）を攪拌しながら滴下した。その後、乾燥窒素通気として６０℃で８時間反応を進行させた。エステルトラップ内に還流された透明液体をガスクロマトグラフィーにより分析したところ、大部分のイソプロピルアルコールが還流されたことが確認された。その後、四つ口フラスコを真空条件とし、６０℃で１時間の条件にて系内に含まれる余剰のアルコールを除去した。フラスコ内には透明な液体が残り、約４１ｇの有機チタン化合物（１）（一般式（２）において、Ｒ1＝イソプロピル基、Ｒ2＝トリメチルシリル置換メチル基、ｘ１＝０、ｙ１＝４である有機チタン化合物）が得られた（収率；約８９．１％）。得られた有機チタン化合物（１）の金属含有量は１１．１％であった（理論値；１０．４％）。
【００５９】
［合成実施例２］
乾燥窒素にてシールし、温度計、エステルトラップ、冷却管、滴下ロートを備えた３００ｍｌの四つ口フラスコに、テトライソプロピルチタネートを２８．４ｇ（０．１モル）仕込み、攪拌しながらトリメチルシリルエタノール４７．３ｇ（０．４モル）を攪拌しながら滴下した。その後、乾燥窒素通気として６０℃で８時間反応を進行させた。エステルトラップ内に還流された透明液体をガスクロマトグラフィーにより分析したところ、大部分のイソプロピルアルコールが還流されたことが確認された。その後、四つ口フラスコを真空条件とし、６０℃で１時間の条件にて系内に含まれる余剰のアルコールを除去した。フラスコ内には透明な液体が残り、約４５ｇの有機チタン化合物（２）（一般式（２）において、Ｒ1＝イソプロピル基、Ｒ2＝トリメチルシリル置換エチル基、ｘ１＝０、ｙ１＝４である有機チタン化合物）が得られた（収率；約８７．３％）。得られた有機チタン化合物（２）の金属含有量は１０．１％であった（理論値；９．３％）。
【００６０】
［合成実施例３］
乾燥窒素にてシールし、温度計、滴下ロートを備えた１００ｍｌの四つ口フラスコに、合成実施例１にて得た有機チタン化合物（１）を２３ｇ（約０．０５モル）仕込み、攪拌しながらアセト酢酸エチル１３．２ｇ（０．１モル）を攪拌しながら滴下した。その後、６０℃で８時間反応を進行させたのち、四つ口フラスコを真空条件とし、６０℃で３時間の条件にて系内に含まれる余剰のアルコールを除去した。フラスコ内には褐色透明な液体が残り、約２１ｇの有機チタン化合物（３）（一般式（３）において、Ｒ2＝トリメチルシリル置換メチル基、ｘ２＝２、ｙ２＝２である有機チタン化合物）が得られた（収率；約８１．７％）。得られた有機チタン化合物（３）の金属含有量は９．５％であった（理論値；９．３％）。
【００６１】
［合成実施例４］
乾燥窒素にてシールし、温度計、滴下ロートを備えた１００ｍｌの四つ口フラスコに、合成実施例２にて得た有機チタン化合物（２）を２７．８ｇ（約０．０５モル）仕込み、攪拌しながらアセト酢酸エチル１３．２ｇ（０．１モル）を攪拌しながら滴下した。その後、６０℃で８時間反応を進行させたのち、四つ口フラスコを真空条件とし、６０℃で３時間の条件にて系内に含まれる余剰のアルコールを除去した。フラスコ内には黄色透明な液体が残り、約２３ｇの有機チタン化合物（４）（一般式（３）において、Ｒ2＝トリメチルシリル置換エチル基、ｘ２＝２、ｙ２＝２である有機チタン化合物）が得られた（収率；約８４．９％）。得られた有機チタン化合物（４）の金属含有量は９．０％であった（理論値；８．８％）。
【００６２】
上記合成実施例１〜４にて得られた有機チタン化合物と、比較としてテトライソプロピルチタネート、チタンジイソプロポキシビス（エチルアセトアセテート）を用い、以下の評価を行った。これらの結果を表１に示す。
ａ．加水分解性評価；
有機チタン化合物を２３℃／５０％ＲＨ環境下にて曝し、２４時間後の性状を目視確認した。
ｂ．低温性状評価；
有機チタン化合物を密閉容器に充填し、−０℃環境下にて曝し、２４時間後の性状を目視確認した。
【００６３】
【表１】
2019048784.tif 000008
【００６４】
上記の表１の結果から明らかなように、上記で合成した有機チタン化合物は、加水分解性評価試験によりすべて固化していたことから、比較として使用した既存の有機チタン化合物同等の加水分解性能を有することが分かる。また、低温性状評価において、既存のチタンキレート、すなわちチタンジイソプロポキシビス（エチルアセトアセテート）は固体であるのに対し、合成したチタンキレート、すなわち上記合成実施例にて得られた有機チタン化合物（１）〜（４）は室温（２３℃±１０℃）において液体であった。このことから、冬場等の低温環境下においてもチタンジイソプロポキシビス（エチルアセトアセテート）のように性状変化を起こさないため、取り扱いが容易であることが分かる。
【００６５】
［実施例１］
粘度１，０００ｍＰａ・ｓの分子鎖両末端がトリメトキシシリル基で封鎖された直鎖状ジメチルポリシロキサン１００部に、メチルトリメトキシシラン５．０部と、有機チタン化合物（１）３．０部を添加し、湿気遮断下で均一になるまで混合して組成物（１）を調製した。
【００６６】
［実施例２］
粘度１，０００ｍＰａ・ｓの分子鎖両末端がトリメトキシシリル基で封鎖された直鎖状ジメチルポリシロキサン１００部に、メチルトリメトキシシラン５．０部と、有機チタン化合物（２）３．０部を添加し、湿気遮断下で均一になるまで混合して組成物（２）を調製した。
【００６７】
［実施例３］
粘度１，０００ｍＰａ・ｓの分子鎖両末端がトリメトキシシリル基で封鎖された直鎖状ジメチルポリシロキサン１００部に、メチルトリメトキシシラン５．０部と、有機チタン化合物（３）３．０部を添加し、湿気遮断下で均一になるまで混合して組成物（３）を調製した。
【００６８】
［実施例４］
粘度１，０００ｍＰａ・ｓの分子鎖両末端がトリメトキシシリル基で封鎖された直鎖状ジメチルポリシロキサン１００部に、メチルトリメトキシシラン５．０部と、有機チタン化合物（４）３．０部を添加し、湿気遮断下で均一になるまで混合して組成物（４）を調製した。
【００６９】
［比較例１］
実施例１において、有機チタン化合物（１）の代わりに、テトライソプロピルチタネートを３．０部用いた以外は同様に行い、組成物（５）を調製した。
【００７０】
［比較例２］
実施例１において、有機チタン化合物（１）の代わりに、テトラブチルチタネートを３．０部用いた以外は同様に行い、組成物（６）を調製した。
【００７１】
［比較例３］
実施例１において、有機チタン化合物（１）の代わりに、テトラ（ｔｅｒｔ−ブチル）チタネートを３．０部用いた以外は同様に行い、組成物（７）を調製した。
【００７２】
［比較例４］
実施例３において、有機チタン化合物（３）の代わりに、チタンジイソプロポキシビス（エチルアセトアセテート）を３．０部用いた以外は同様に行い、組成物（８）を調製した。
【００７３】
［比較例５］
実施例３において、有機チタン化合物（３）の代わりに、チタンジオクチロキシビス（オクチレングリコレート）を３．０部用いた以外は同様に行い、組成物（９）を調製した。
【００７４】
［比較例６］
実施例３において、有機チタン化合物（３）の代わりに、チタンジイソプロポキシビス（アセチルアセトアセテート）を３．０部用いた以外は同様に行い、組成物（１０）を調製した。
【００７５】
上記実施例、比較例で得られた組成物のタックフリータイム、硬化物の硬さ及び透明性を下記に示す方法により測定し、評価した。
［試験方法］
上記実施例、比較例で調製された組成物は、ＪＩＳ  Ａ５７５８に規定する方法に準じてタックフリータイム（指触乾燥時間）を測定した。
また上記実施例、比較例で調製された組成物を、厚さ約２ｍｍの型枠に流し込み、２３℃、５０％ＲＨで７日間養生して２ｍｍ厚のゴムシートを得た。得られたゴムシートを用いて、ＪＩＳ  Ｋ６２４９に準じてゴム硬度を測定した。なお、硬さは、ＪＩＳ  Ｋ６２４９のデュロメーターＡ硬度計を用いて測定した。
また、得られたゴムシートの透明性は、（株）日立ハイテクサイエンス製分光光度計Ｕ−３３１０を用い、５００ｎｍ（Ａ）及び８００ｎｍ（Ｂ）の光透過率を測定し、その差が±５％以内であるものを「合格」と判定した。
下記に実施例１〜４、及び比較例１〜６の結果を表２に示す。
【００７６】
【表２】
2019048784.tif 000009
【００７７】
［評価］
実施例１〜４の組成物は、本発明の要件を満たすものであり、良好な硬化性を有し、かつ組成物が硬化した硬化物の硬度も高く、良好なエラストマーとなっていることがわかる。また、８００ｎｍから５００ｎｍの光透過率差も１〜３％程度であるため、非常に透明性が高いことが分かる。
これに対し、比較例１〜６の組成物は、既存の有機チタン化合物を湿気硬化型組成物の触媒として使用している。比較例１〜４の組成物は、既存のチタンアルコキシドを触媒として使用した例であるが、硬化性を示すタックフリータイムは素早いものの、チタンアルコキシドの加水分解性が高く、加水分解後の化合物がオルガノポリシロキサンに溶解しにくいものに変化するため、８００ｎｍから５００ｎｍの光透過率差が５％以上となり透明性が劣る結果となっている。また、比較例５、６の組成物は、既存のチタンキレートを触媒として使用した例であるが、こちらを用いても加水分解後の化合物がオルガノポリシロキサンに溶解しにくいものに変化するため、８００ｎｍから５００ｎｍの光透過率差が５％以上となり、透明性が劣る結果となっている。上記の結果から、本発明の有効性が確認できる。
【産業上の利用可能性】
【００７８】
本発明の有機チタン化合物は、従来の有機チタン化合物と同等の硬化性を有し、かつ該有機チタン化合物を配合した湿気硬化型組成物の硬化性が良好で、さらに充填剤を未配合としたオルガノポリシロキサンを主剤とする該湿気硬化型組成物を硬化した際、透明性が高い弾性固体物となり得る。そのため、電気電子部品等への応用が有望視され、さらには建築用シーラントや自動車用オイルシールとしても使用が期待される。
【手続補正書】
【提出日】平成30年9月14日(2018.9.14)
【手続補正１】
【補正対象書類名】明細書
【補正対象項目名】００２７
【補正方法】変更
【補正の内容】
【００２７】
一般式（２）、（３）、（４）又は（５）で示される有機チタン化合物において、一般式（２）で示される有機チタン触媒はチタンアルコキシドであり、また、一般式（３）で示される有機チタン触媒はエチルアセトアセテート［Ｃ6Ｈ9Ｏ3（すなわち、ＣＨ3Ｃ（＝Ｏ）ＣＨＣ（＝Ｏ）ＯＣ2Ｈ5）］配位子とするチタンキレートであり、一般式（４）で示される有機チタン触媒はアセチルアセトネート［Ｃ5Ｈ7Ｏ2（すなわち、ＣＨ3Ｃ（＝Ｏ）ＣＨＣ（＝Ｏ）ＣＨ3）］を配位子とするチタンキレートであり、一般式（５）で示される有機チタン触媒はオクチレングリコレート［Ｃ8Ｈ17Ｏ2（すなわち、ＨＯ（ＣＨ2）8Ｏ）］を配位子とするチタンキレートである。これらの有機チタン化合物は１種単独でも、構造が異なる２種以上の有機チタン化合物を組み合わせて使用してもよい。またそれらの部分加水分解物も対象となる。